(57)【特許請求の範囲】
【請求項１】
少なくとも強磁性酸化鉄微粒子と硬化したフェノール樹脂とからなる平均粒径１〜１００μｍの球状複合体粒子において、該球状複合体粒子の樹脂指数が４０〜７５％の範囲であることを特徴とする電子写真現像剤用磁性キャリア芯材。
【請求項２】
請求項１に記載の球状複合体粒子において、該球状複合体粒子の水に対する接触角が９０〜１００°の範囲にある電子写真現像剤用磁性キャリア芯材。
【請求項３】
請求項１又は２に記載の電子写真現像剤用磁性キャリア芯材の粒子表面に樹脂被覆してなることを特徴とする電子写真現像剤用磁性キャリア。
【請求項４】
前記被覆樹脂が、シリコーン系樹脂、アクリル系樹脂、スチレン−アクリル系樹脂から選ばれる１種又は２種以上であることを特徴とする請求項３に記載の電子写真現像剤用磁性キャリア。
【請求項５】
請求項３又は４に記載の磁性キャリアとトナーとからなる二成分系現像剤。
【発明の詳細な説明】
【技術分野】
【０００１】
本発明は、優れた耐久性を有する電子写真現像剤用磁性キャリアであり、芯材粒子の粒子表面に対して被覆樹脂を強固に接着させることができ、被覆樹脂層の剥れや磨耗が抑制されるとともに、磁性キャリアへのトナーのスペントが低減された電子写真現像剤用磁性キャリア及び該電子写真現像剤用磁性キャリアとトナーとを有する二成分系現像剤を提供する。
【背景技術】
【０００２】
周知のとおり、電子写真法においては、セレン、ＯＰＣ（有機半導体）、ａ−Ｓｉ等の光導電性物質を感光体として用い、種々の手段により静電気的潜像を形成し、この潜像に磁気ブラシ現像法等を用いて、潜像の極性と逆に帯電させたトナーを静電気力により付着させ、顕像化する方式が一般に採用されている。
【０００３】
この現像工程においては、トナーとキャリアとからなる二成分系の現像剤が使用され、キャリアと呼ばれる担体粒子が摩擦帯電により適量の正又は負の電気量をトナーに付与し、且つ、磁気力を利用し磁石を内蔵する現像スリーブを介して、潜像を形成した感光体表面付近の現像領域にトナーを搬送している。
【０００４】
前記電子写真法は複写機又はプリンタに広く多用化されている。近年、高画質化の要求が市場では高まっており、当該技術分野では、高画質化に伴い現像剤の小粒径化及び装置の高速化が進み、現像剤にかかるストレスが大きくなるために、現像剤特性の維持が大きな問題となっている。
【０００５】
また、パーソナル化、省スペース化等の市場要求に伴い、複写機、プリンタ等の電子写真方式の画像形成装置の小型化が促進されている。装置の小型化に伴って各ユニットの小型化が進み、小さい現像器、すなわち、少ない現像剤量での現像剤特性の維持が要求されている。
【０００６】
一般に、小型の装置では消費電力を少なくするために、少ない定着エネルギーで十分定着するようなトナー、いわゆる低温定着性のトナーが求められている。低分子量の樹脂を使用するなどし、低温での定着性を確保したトナーの場合、省エネルギー化は達成できるようになったが、長期にわたる複数回の現像の繰り返しにより発生する熱や圧力によって、高温・高湿時の連続使用時にキャリア表面にトナーがスペントしたり、それらスペント部の間にトナーを巻き込んだ形でキャリア同士を強固に粘着させ、現像剤のブロッキングを引き起こす等の現象が生じ、現像剤の摩擦帯電量の変動を生じさせ、画像濃度の変動やカブリ等を発生してしまう。
【０００７】
キャリア表面へのトナーのスペント化を防止するため、従来より、キャリア表面に種々の樹脂を被覆する方法が提案されている。例えば、キャリア芯材粒子表面にフッ素樹脂、シリコーン樹脂等の離型性樹脂をコートしたものが知られている。このようなコート型キャリアは帯電量、抵抗制御の機能付与だけでなく、表面が低表面エネルギー物質で被覆されているため、現像時にトナーのスペント化が起こり難く、その結果、帯電量が安定し、現像剤の長寿命化が計れる。しかしながら、フッ素樹脂、シリコーン樹脂等はキャリア芯材との接着性に乏しく、連続使用により被覆層が剥れてしまう等耐久性に劣る欠点がある。
【０００８】
従来から、２成分系現像剤を構成するキャリアとして、鉄粉キャリア、フェライトキャリア、バインダ樹脂中に磁性粒子粉末を分散させたバインダ型キャリア、及び磁性体を被覆樹脂でコートしてなるコート型キャリアがよく知られている。
【０００９】
鉄粉キャリア及びフェライトキャリアは、通常、粒子表面を樹脂で被覆して使用されるが、前記鉄粉キャリアは真比重が７〜８ｇ／ｃｍ３、フェライトキャリアは真比重が４．５〜５．５ｇ／ｃｍ３と大きいために、現像機中で攪拌する為には大きな駆動力を必要とし、機械的な損耗が多く、トナーのスペント化、キャリア自体の帯電性劣化や感光体の損傷を招きやすい。さらに、粒子表面と被覆樹脂との接着性が良好とは言い難く、使用中に次第に被覆樹脂が剥離して、帯電性の変化を起こし、結果として画像の乱れやキャリア付着等の問題を引き起こしてしまう。
【００１０】
もっとも、特開平２−２２００６８号公報並びに特開２０００−１９９９８５号公報に記載の磁性粒子とフェノール樹脂とからなる球状複合体粒子からなる磁性体分散型キャリアは真比重が３〜４ｇ／ｃｍ３と、前記鉄粉キャリア及びフェライトキャリアに比べて真比重が小さいために、トナーとキャリアの衝突時のエネルギーが小さくなり、トナーのスペント化に対して有利である。さらに、被覆樹脂との接着性に数段優れており、使用中に被覆樹脂が剥離する問題はほとんど起こらないものである。
【００１１】
しかしながら、近年、カラー化が進むことで高画質化のためのキャリアに対する高寿命化の要求がより高まっており、粒子間の衝突、粒子と現像装置内での機械的攪拌、又はこれらによる発熱で生じる、キャリア粒子表面へのスペントトナーや樹脂被覆層の剥離や磨耗等の抑制に対しては不十分であるという課題を有しており、キャリアの帯電性能や電気抵抗等の諸特性が長期に亘って維持できる高寿命化がより必要とされている。
【００１２】
そこで、磁性キャリアの更なる高寿命化に対して、芯材粒子の粒子表面に対して被覆樹脂を強固に接着させることができ、被覆樹脂の剥離や磨耗が抑制されるとともに、トナーのスペントが起こりにくいバインダ型磁性キャリアが強く望まれている。
【００１３】
従来、被覆樹脂との密着性を高めるために、表面に微細な凹凸を形成した芯材粒子を樹脂被覆した磁性キャリアが開示されている（特許文献１乃至３）。
【先行技術文献】
【特許文献】
【００１４】
【特許文献１】特開平３−２２９２７１号公報
【特許文献２】特開平８−４４１１７号公報
【特許文献３】特開２０００−２３１２２４号公報
【発明の概要】
【発明が解決しようとする課題】
【００１５】
前記特許文献１乃至３記載の各技術では、芯材粒子の粒子表面に対する被覆樹脂の接着性が十分でないなどの問題点があった。
【００１６】
そこで、本発明は、磁性キャリア芯材（球状複合体粒子）の表面性を制御することによって、該球状複合体粒子の粒子表面に対し被覆樹脂を強固に接着でき、かつ、被覆樹脂層の剥れ等が抑制されるとともに、磁性キャリアへのトナーのスペントが低減された電子写真現像剤用磁性キャリアを提供することを技術的課題とする。
【課題を解決するための手段】
【００１７】
前記技術的課題は、次の通りの本発明によって達成できる。
【００１８】
即ち、本発明は、少なくとも強磁性酸化鉄微粒子と硬化したフェノール樹脂とからなる平均粒径１〜１００μｍの球状複合体粒子において、該球状複合体粒子の樹脂指数が３５〜８０％の範囲にあることを特徴とする電子写真現像剤用磁性キャリア芯材である（本発明１）。
【００１９】
即ち、本発明は、本発明１に記載の球状複合体粒子において、該球状複合体粒子の水に対する接触角が９０〜１００°の範囲にある電子写真現像剤用磁性キャリア芯材である（本発明２）。
【００２０】
また、本発明は、本発明１又は２に記載の電子写真現像剤用キャリア芯材において、該キャリア芯材の粒子表面に樹脂被覆してなることを特徴とする電子写真現像剤用磁性キャリアである（本発明３）。
【００２１】
また、本発明は、被覆樹脂が、シリコーン系樹脂、アクリル樹脂、スチレン−アクリル樹脂から選ばれる１種又は２種以上であることを特徴とする本発明３に記載の電子写真現像剤用磁性キャリアである（本発明４）。
【００２２】
また、本発明は、本発明３又は４に記載の磁性キャリアとトナーとからなる二成分系現像剤である（本発明５）。
【００２３】
また、本発明は、少なくとも強磁性酸化鉄微粒子、フェノール類及びアルデヒド類を水性媒体中において塩基性触媒の存在下で反応させて、強磁性酸化鉄微粒子と硬化したフェノール樹脂とからなる球状複合体粒子を生成させ、該球状複合体粒子を不活性雰囲気下にて４０〜８０ｋＰａの減圧度で１５０℃〜２５０℃の温度範囲で熱処理することを特徴とする本発明１又は２のいずれかに記載の電子写真現像剤用磁性キャリア芯材の製造方法である（本発明６）。
【発明の効果】
【００２４】
本発明に係る電子写真現像剤用磁性キャリア芯材は、球状複合体粒子からなる磁性キャリア芯材の表面性を制御することによって、磁性キャリア芯材の粒子表面に対し被覆樹脂を強固に接着でき、かつ、被覆樹脂層の剥れなどが抑制されるとともに、樹脂被覆して磁性キャリアとして用いた場合に、磁性キャリアに対するトナーのスペントを低減することができるので、電子写真現像剤用磁性キャリアの芯材として好適である。
【００２５】
本発明に係る磁性キャリア芯材の製造方法は、球状複合体粒子の表面性を制御することによって、該球状複合体粒子の粒子表面に対し被覆樹脂を強固に接着でき、かつ、被覆樹脂層の剥れ等が抑制されるとともに、磁性キャリアへのトナーのスペントを低減できる電子写真現像剤用磁性キャリアが得られるので、磁性キャリア芯材の製造方法として好適である。
【００２６】
本発明に係る磁性キャリアは、球状複合体粒子の表面性を制御することによって、該球状複合体粒子の粒子表面に対し被覆樹脂を強固に接着でき、かつ、被覆樹脂層の剥れ等が抑制されるとともに、磁性キャリアへのトナーのスペントを低減することができるので、電子写真現像剤用磁性キャリアとして好適である。
【００２７】
本発明に係る二成分系現像剤は、用いる磁性キャリアが耐久性に優れているので、高画質化、高速化に対応した現像剤として好適である。
【発明を実施するための形態】
【００２８】
以下、本発明を詳細に説明する。
【００２９】
まず、本発明に係る電子写真現像剤用磁性キャリア芯材（以下、「磁性キャリア芯材」とする）について述べる。
【００３０】
本発明に係る電子写真現像剤用磁性キャリア芯材は、少なくとも強磁性酸化鉄微粒子と硬化したフェノール樹脂とからなる平均粒径１〜１００μｍの球状複合体粒子である。前記球状複合体粒子はバインダーであるフェノール樹脂中に強磁性酸化鉄微粒子を分散させてなる構造を有するものである。本発明においては、前記磁性キャリア芯材の表面近傍におけるフェノール樹脂の被覆状態を評価するために、後述する実施例に記載されている「樹脂指数」を用いる。ここで樹脂指数とは、磁性キャリア芯材の粒子の表面近傍においてフェノール樹脂によって被覆されている割合や厚みの程度に関係する指標である。この樹脂指数により磁性キャリア芯材の最表面の強度、芯材粒子の表面に樹脂被覆層を形成する場合の被覆樹脂との接着性なども評価できる。
【００３１】
本発明１に係る磁性キャリア芯材の樹脂指数は３５〜８０％である。好ましくは４０〜７５％であり、より好ましくは４５〜７０％である。
【００３２】
磁性キャリア芯材の樹脂指数が３５％未満の場合、磁性キャリア芯材に対する被覆樹脂の濡れ性が悪くなったり凹部に被覆樹脂が入り込むために均一な被覆が難しくなり、安定した帯電量及び電気抵抗特性が得られなくなる。さらに、磁性キャリア芯材の最表面の強度が弱くなり、現像剤の撹拌時における磁性キャリアの被覆層の剥れなどの劣化が生じやすくなる問題が生じる。一方、８０％を超えると、磁性キャリア芯材の粒子表面における微細な凹凸構造が小さくなるためにアンカー効果が得られにくくなり、現像剤の攪拌時における磁性キャリアの被覆層の剥れなどの劣化が生じやすくなる。また、磁性キャリアの電気抵抗値が高くなりやすく、樹脂被覆による抵抗制御が難しくなる場合が生じたりする。本発明では、磁性キャリア芯材の樹脂指数を制御することで樹脂被覆による抵抗制御が容易になったり、被覆層の剥れ等の劣化を抑制できるようになる。
【００３３】
本発明に係る磁性キャリア芯材の水に対する接触角は９０〜１００°が好ましい。より好ましくは９０〜９９°であり、さらに好ましくは９０〜９８°である。
【００３４】
本発明に係る磁性キャリア芯材の水に対する接触角が９０°未満の場合、磁性キャリア芯材に対する被覆樹脂の濡れ性が悪くなり、現像剤の攪拌時における磁性キャリアの被覆層の剥れ等の劣化が生じやすくなる。一方、１００°を超えると、磁性キャリア芯材に被覆樹脂が弾かれて凝集してしまい均一な被覆が難しくなる問題が生じたりするので、磁性キャリア芯材の水に対する接触角を制御することで適度な表面エネルギーを有することが可能となり、該磁性キャリア芯材の粒子表面に対し被覆樹脂を強固に接着でき、かつ、被覆樹脂層の剥れ等が抑制されるとともに、磁性キャリアへのトナーのスペントを低減できる磁性キャリアが得られることになる。
【００３５】
本発明に係る磁性キャリア芯材の平均粒径は１〜１００μｍであり、平均粒径が１μｍ未満の場合には二次凝集しやすく、１００μｍを越える場合には機械的強度が弱く、また、鮮明な画像を得ることができなくなる。より好ましくは１０〜７０μｍである。
【００３６】
本発明に係る磁性キャリア芯材の形状係数ＳＦ−１及びＳＦ−２は、それぞれ、１００〜１２０、及び１００〜１２０が好ましい。より好ましくは、形状係数ＳＦ−１が１００〜１１０であり、形状係数ＳＦ−２が１００〜１１０である。
【００３７】
形状係数ＳＦ−１は粒子の丸さの度合いを示し、形状係数ＳＦ−２は粒子の凹凸の度合いを示しているため、円（球形）から離れるとＳＦ−１は値が大きくなり、表面の凹凸の起伏が大きくなるとＳＦ−２の値も大きくなる。それぞれの値は、真円（球）に近づくにつれて１００に近い値となる。
【００３８】
磁性キャリア芯材が真球に近づき、かつ表面の凹凸が小さいと、該磁性キャリア芯材を用いて樹脂被覆して磁性キャリアとした場合、現像領域における磁気ブラシもより均一となるため、キャリア付着も改良される。また、磁性キャリア芯材の形状係数ＳＦ−１が１２０を超えたり、ＳＦ−２が１２０を超えると、該磁性キャリア芯材を用いて樹脂被覆して磁性キャリアとした場合、樹脂被覆層が均一な状態とならず、キャリアの帯電量、および抵抗の不均一性を生じ易くなるために、高精細な画像が得られなくなる。また、樹脂被覆層の芯材粒子との密着強度が低下する傾向にあるため十分な耐久性が得られなくなる。
【００３９】
本発明に係る磁性キャリア芯材の嵩密度は２．５ｇ／ｃｍ３以下が好ましく、より好ましくは１．０〜２．０ｇ／ｃｍ３である。比重は２．５〜４．５が好ましく、より好ましくは３．０〜４．０である。
【００４０】
本発明に係る磁性キャリア芯材の飽和磁化値は４０〜８０Ａｍ２／ｋｇが好ましく、より好ましくは５０〜７０Ａｍ２／ｋｇである。また、残留磁化が１〜２０Ａｍ２／ｋｇであることが好ましく、より好ましくは１〜１０Ａｍ２／ｋｇである。
【００４１】
本発明に係る磁性キャリア芯材の電気抵抗値は、１．０×１０５〜１．０×１０１５Ωｃｍが好ましく、より好ましくは１．０×１０６〜１．０×１０１４Ωｃｍである。電気抵抗値が１．０×１０５Ωｃｍ未満の場合、スリーブからの電荷注入によりキャリアが感光体の画像部へ付着したり、潜像電荷がキャリアを介して逃げ、潜像の乱れや画像の欠損等を生じ好ましくない。一方、１．０×１０１５Ωｃｍを超えると、ベタ画像でのエッジ効果が表れベタ部の再現が乏しい。
【００４２】
本発明に係る磁性キャリア芯材の水分量は０．１〜０．８重量％が好ましい。磁性キャリア芯材の水分量が０．１重量％未満の場合、適度な吸着水分量がないためチャージアップが生じやすく、画質劣化の原因となる。一方、０．８重量％を超える場合、環境変動により帯電量が安定しにくくトナー飛散が起こりやすくなる。より好ましくは０．２〜０．７重量％である。
【００４３】
本発明に係る磁性キャリア芯材の水吸着におけるヘンリー則定数をＫＤ、全炭素量をＣとしたとき、これらの比率である吸収指数ＫＤ／Ｃの値は０．０５〜０．３０が好ましく、より好ましくは０．１０〜０．２５である。
【００４４】
ここで、水吸着におけるヘンリー則定数ＫＤの値が小さいほど、水が吸着しにくい構造を有し、かつ、環境変動に対する水の吸着量変化が小さいことを意味する。すなわち、本発明における磁性キャリア芯材の吸収指数ＫＤ／Ｃの値が０．０５〜０．３０であるということは、適度な水分を保持し、かつ、環境変化に伴う水の吸着量変化を小さくさせることで、安定した帯電特性を維持することができる。すなわち、低湿環境下においては、チャージアップやカブリを抑えることができ、高湿環境下において、帯電の低下によるカブリやトナー飛散を抑えることが可能となる。
【００４５】
本発明に係る磁性キャリア芯材中の強磁性酸化鉄微粒子粉末の含有量は、磁性キャリア芯材に対して８０〜９９重量％が好ましい。強磁性酸化鉄微粒子粉末の含有量が８０重量％未満の場合には樹脂分が多くなり、大粒子が出来やすくなる。９９重量％を越える場合には樹脂分が不足して十分な強度が得られない。より好ましくは８５〜９９重量％である。
【００４６】
次に、本発明に係る電子写真現像剤用磁性キャリア芯材の製造法について述べる。
【００４７】
本発明に係る電子写真現像剤用磁性キャリア芯材は、水性媒体中でフェノール類とアルデヒド類とを塩基性触媒の存在下、強磁性酸化鉄微粒子粉末を共存させてフェノール類とアルデヒド類とを反応させて、強磁性酸化鉄微粒子と硬化したフェノール樹脂とからなる球状複合体粒子を生成して得ることができる。
【００４８】
なお、前記方法で球状複合体粒子を生成する場合、水性媒体中にアルコール類を使用することができる。これは、球状複合体粒子の球形度を制御する目的で添加される。
【００４９】
本発明に用いるフェノール類としては、フェノールのほか、ｍ−クレゾール、ｐ−クレゾール、ｐ−ｔｅｒｔ−ブチルフェノール、ｏ−プロピルフェノール、レゾルシノール、ビスフェノールＡ等のアルキルフェノール類や、アルキル基の一部又は全部が塩素原子、臭素原子で置換されたハロゲン化フェノール類等のフェノール性水酸基を有する化合物が挙げられるが、形状性を考慮すれば、フェノールが最も好ましい。
【００５０】
本発明においては、フェノールのほか、１種又は２種以上の疎水性のフェノール類を併用しても良い。疎水性のフェノール類として、ｍ−クレゾールやｐ−クレゾールなどのクレゾールを含有させることで磁性キャリア芯材の水に対する接触角を調整することができる。
【００５１】
フェノールとクレゾールとの総和に対するクレゾールの含有量を０．０１〜５．０重量％の範囲で使用することが好ましい。より好ましくは０．０３〜４．０重量％であり、さらに好ましくは０．０５〜３．０重量％である。
【００５２】
本発明に用いるアルデヒド類としては、ホルマリン又はパラアルデヒドのいずれかの形態のホルムアルデヒド、アセトアルデヒド、フルフラール、グリオキサール、アクロレイン、クロトンアルデヒド、サリチルアルデヒド及びグルタールアルデヒド等が挙げられるが、ホルムアルデヒドが最も好ましい。
【００５３】
アルデヒド類はフェノール類に対してモル比で１．０〜４．０が好ましく、アルデヒド類のフェノール類に対するモル比が１．０未満の場合には、粒子の生成が困難であったり、樹脂の硬化が進行し難いために、得られる粒子の強度が弱くなる傾向がある。４．０を超える場合には、反応後に水性媒体中に残留する未反応のアルデヒド類が増加する傾向がある。より好ましくは１．２〜３．０である。
【００５４】
本発明に用いる塩基性触媒としては、通常のレゾール樹脂製造に使用されている塩基性触媒が使用できる。例えば、アンモニア水、ヘキサメチレンテトラミン及びジメチルアミン、ジエチルトリアミン、ポリエチレンイミン等のアルキルアミンが挙げられ、特にアンモニア水が好ましい。塩基性触媒はフェノール類に対してモル比で０．０５〜１．５０が好ましい。０．０５未満の場合には、硬化が十分に進行せず造粒が困難となる。１．５０を越える場合には、フェノール樹脂の構造に影響するため造粒性が悪くなり、粒子径の大きな粒子を得ることが困難となる。
【００５５】
本発明における強磁性酸化鉄微粒子は、マグネトプランバイト型酸化鉄微粒子粉末（ストロンチウムフェライト粒子粉末、バリウムフェライト粒子粉末）、マグネタイト粒子粉末等であり、好ましくはマグネタイト粒子粉末である。
【００５６】
本発明における強磁性酸化鉄微粒子粉末の平均粒径は、０．０５〜２．０μｍが好ましく、より好ましくは０．０８〜１．０μｍである。強磁性酸化鉄微粒子粉末の平均粒径が０．０５μｍ未満の場合は、強磁性酸化鉄微粒子の凝集力が大きく、球状複合体粒子の作製が困難なものとなる。一方、２．０μｍを超える場合は強磁性酸化鉄微粒子が脱離を起こしやすくなる。
【００５７】
本発明における強磁性酸化鉄微粒子粉末の粒子形状は、球状、板状、六面体、八面体、多面体などであり、好ましくは球状である。
【００５８】
本発明においては、前記強磁性酸化鉄微粒子粉末とともに、ヘマタイトなどの非磁性粒子粉末を併用してもよい。
【００５９】
一般に、強磁性酸化鉄微粒子粉末には、出発原料に由来する若干量の不純物が含まれているが、このような成分としては、例えば、ＳｉＯ２、Ｃａ、Ｍｎ、Ｎａ、Ｍｇ等や硫酸イオン、塩化物イオン等の陰イオン成分などが挙げられる。これらは帯電特性の環境安定性を阻害する要因となるので、通常、強磁性酸化鉄微粒子粉末における不純物の含有率が２．０％以下の純度の高いものが好ましい。
【００６０】
本発明に用いる強磁性酸化鉄微粒子は、いずれもあらかじめ親油化処理をしておくことが望ましく、親油化処理がされていない強磁性酸化鉄微粒子を用いる場合には、球状を呈した複合体粒子を得ることが困難となる場合がある。
【００６１】
親油化処理は、シラン系カップリング剤やチタネート系カップリング剤等のカップリング剤で処理する方法又は界面活性剤を含む水性溶媒中に強磁性酸化鉄微粒子粉末を分散させ、粒子表面に界面活性剤を吸着させる方法等がある。
【００６２】
シラン系カップリング剤としては、疎水性基、アミノ基、エポキシ基を有するものがあり、疎水性基を有するシラン系カップリング剤としては、ビニルトリクロルシラン、ビニルトリエトキシシラン、ビニル・トリス（β−メトキシ）シラン等がある。
【００６３】
アミノ基を有するシラン系カップリング剤としては、γ−アミノプロピルトリエトキシシラン、Ｎ−β−（アミノエチル）─γ−アミノプロピルトリメトキシシラン、Ｎ−β−（アミノエチル）−γ−アミノプロピルメチルジメトキシシラン、Ｎ−フェニル−γ−アミノプロピルトリメトキシシラン等がある。
【００６４】
エポキシ基を有するシラン系カップリング剤としては、γ−グリシドキシプロピルメチルジエトキシシラン、γ−グリシドキシプロピルトリメトキシシラン、β−（３，４−エポキシシクロヘキシル）トリメトキシシラン等がある。
【００６５】
チタネート系カップリング剤としては、イソプロピルトリイソステアロイルチタネート、イソプロピルトリドデシルベンゼンスルホニルチタネート、イソプロピルトリス（ジオクチルピロホスフェート）チタネート等がある。
【００６６】
界面活性剤としては、市販の界面活性剤を使用することができ、強磁性酸化鉄微粒子粉末の粒子表面と直接に、若しくは該粒子表面に有する水酸基と結合が可能な官能基を有するものが望ましく、イオン性で言えばカチオン性、あるいはアニオン性のものが好ましい。
【００６７】
上記いずれの処理方法によっても本発明の目的を達成することができるが、フェノール樹脂との接着性を考慮するとアミノ基、あるいはエポキシ基を有するシラン系カップリング剤による処理が好ましい。
【００６８】
前記カップリング剤又は界面活性剤の処理量は強磁性酸化鉄微粒子に対して０．１〜１０重量％が好ましい。
【００６９】
前記フェノール類とアルデヒド類を塩基性触媒の存在下で反応させるに際し、共存させる強磁性酸化鉄微粒子の量は、強磁性酸化鉄微粒子、フェノール類及びアルデヒド類の総量に対して７５〜９９重量％が好ましく、生成する磁性キャリアの強度を考慮すると、７８〜９９重量％であることがより好ましい。
【００７０】
本発明における球状複合体粒子の生成反応は、水性媒体中で行われるが、水性媒体中の固形分濃度が３０〜９５重量％になるようにすることが好ましく、特に、６０〜９０重量％となるようにすることが好ましい。
【００７１】
塩基性触媒を添加した反応溶液は６０〜９５℃の温度範囲まで昇温し、この温度で３０〜３００分間、好ましくは６０〜２４０分間反応させ、フェノール樹脂の重縮合反応を行って硬化させる。
【００７２】
このとき、球形度の高い球状複合体粒子を得るために、ゆるやかに昇温させることが望ましい。昇温速度は０．５〜１．５℃／ｍｉｎが好ましく、より好ましくは０．８〜１．２℃／ｍｉｎである。
【００７３】
このとき、粒径を制御するために、攪拌速度を制御することが望ましい。攪拌速度は１００〜１０００ｒｐｍが好ましい。
【００７４】
硬化させた後、反応物を４０℃以下に冷却すると、バインダ樹脂中に強磁性酸化鉄微粒子が分散し、且つ、粒子表面に強磁性酸化鉄微粒子が露出した球状複合体粒子の水分散液が得られる。
【００７５】
前記球状複合体粒子を含む水分散液を濾過、遠心分離の常法に従って固・液を分離した後、洗浄・乾燥し、次いで熱処理を行って球状複合体粒子からなる磁性キャリア芯材を得る。
【００７６】
本発明に係る磁性キャリア芯材は、樹脂指数が３５〜８０％の範囲にある。磁性キャリア芯材の樹脂指数を調整する方法として以下の方法が挙げられる。
【００７７】
前記磁性キャリア芯材は、樹脂をより硬化させるために熱処理を施すことが好ましい。特に、減圧下あるいは不活性雰囲気下で行うことが強磁性酸化鉄微粒子の酸化防止のためにも好ましいが、本発明ではこの熱処理により磁性キャリア芯材の樹脂指数を調整できることを見出した。
【００７８】
すなわち、前記磁性キャリア芯材の樹脂指数は、熱処理における減圧度や熱処理温度、熱処理時間を制御することで調整できる。
【００７９】
特開平２−２２００６８号公報及び特開２０００−１９９９８５号公報に記載の磁性粒子とフェノール樹脂とからなる球状複合体粒子は、非常に高い減圧度（６６５Ｐａ）で熱処理がされているために樹脂指数が３５％を満たさない粒子となり、磁性キャリア芯材に対する被覆樹脂の濡れ性が悪くなるために均一な被覆が難しくなり、安定した帯電量及び電気抵抗特性が得られなくなる。さらに、球状複合体粒子の最表面の強度が弱くなり、現像剤の攪拌時における磁性キャリアの被覆層の剥れなどの劣化が生じやすくなるため、近年における、高画質のためのさらなる高寿命化キャリアという要求に対して不十分になってきたという課題が生じている。
【００８０】
本発明の磁性キャリア芯材の熱処理において、該磁性キャリア芯材を窒素ガスなどの不活性雰囲気下にて４０〜８０ｋＰａの減圧度で１５０℃から２５０℃の温度範囲で１〜７時間行われることにより、磁性キャリア芯材の樹脂指数を３５〜８０％の範囲に調整することができる。
【００８１】
前記磁性キャリア芯材の熱処理において、４０ｋＰａを満たさない高い減圧度で行った場合、磁性キャリア芯材の粒子表面の樹脂量が大きく減少してしまうため、磁性キャリア芯材に対する被覆樹脂の濡れ性が悪くなったり凹部に被覆樹脂が入り込むために均一な被覆が難しくなり、安定した帯電量及び電気抵抗特性が得られなくなる。さらに、磁性キャリア芯材の最表面の強度が弱くなり、現像剤の撹拌時における磁性キャリアの被覆層の剥れなどの劣化が生じやすくなる問題が生じる。一方、８０ｋＰａを超える低い減圧度で行った場合、磁性キャリア芯材の粒子表面における微細な凹凸構造が小さくなるためにアンカー効果が得られにくくなり、現像剤の攪拌時における磁性キャリアの被覆層の剥れなどの劣化が生じやすくなる。また、磁性キャリアの電気抵抗値が高くなりやすく、樹脂被覆による抵抗制御が難しくなる場合が生じたりする。よって、４０〜８０ｋＰａの減圧度で熱処理することがより好ましく、さらにより好ましくは４５〜７５ｋＰａの減圧度で熱処理することである。
【００８２】
前記磁性キャリア芯材の熱処理において、２５０℃を超える熱処理温度で行った場合、磁性キャリア芯材の粒子表面の樹脂量が大きく減少してしまうため、磁性キャリア芯材に対する被覆樹脂の濡れ性が悪くなったり凹部に被覆樹脂が入り込むために均一な被覆が難しくなり、安定した帯電量及び電気抵抗特性が得られなくなる。さらに、磁性キャリア芯材の最表面の強度が弱くなり、現像剤の撹拌時における磁性キャリアの被覆層の剥れなどの劣化が生じやすくなる問題が生じる。一方、１５０℃を満たさない熱処理温度で行った場合、磁性キャリア芯材の粒子表面に樹脂が過剰に存在し粒子表面における微細な凹凸構造が少なくなるためにアンカー効果が得られにくくなり、現像剤の攪拌時における磁性キャリアの被覆層の剥れなどの劣化が生じやすくなる。また、磁性キャリアの電気抵抗値が高くなりやすく、樹脂被覆による抵抗制御が難しくなる場合が生じたりする。よって、熱処理温度は１５０〜２５０℃で行うことが好ましく、さらに好ましくは１７０〜２３０℃である。
【００８３】
前記磁性キャリア芯材の熱処理において、７時間を越える熱処理時間で行った場合、磁性キャリア芯材の粒子表面の樹脂量が大きく減少してしまうため、磁性キャリア芯材に対する被覆樹脂の濡れ性が悪くなったり凹部に被覆樹脂が入り込むために均一な被覆が難しくなり、安定した帯電量及び電気抵抗特性が得られなくなる。さらに、磁性キャリア芯材の最表面の強度が弱くなり、現像剤の撹拌時における磁性キャリアの被覆層の剥れなどの劣化が生じやすくなる問題が生じる。一方、１時間を満たさない熱処理時間で行った場合、磁性キャリア芯材の粒子表面に樹脂が過剰に存在し粒子表面における微細な凹凸構造が少なくなるためにアンカー効果が得られにくくなり、現像剤の攪拌時における磁性キャリアの被覆層の剥れなどの劣化が生じやすくなる。また、磁性キャリアの電気抵抗値が高くなりやすく、樹脂被覆による抵抗制御が難しくなる場合が生じたりする。よって、熱処理時間は１〜７時間で行うことが好ましく、さらに好ましくは２〜６時間である。
【００８４】
なお、不活性雰囲気とするためには、不活性ガスを使用するのが好ましい。不活性ガスとしては例えば、窒素、ヘリウム、アルゴン、炭酸ガス等を使用することができるが、工業的には、窒素ガスを吹き込みながら加熱処理を行うことがコスト的に有利であり、特性の安定したものが得られる。
【００８５】
次に、本発明に係る電子写真現像剤用磁性キャリアについて述べる。
【００８６】
本発明における磁性キャリアの平均粒径は１〜１００μｍが好ましく、嵩密度は２．５ｇ／ｃｍ３以下が好ましく、形状係数ＳＦ−１及びＳＦ−２は、それぞれ、１００〜１２０、及び１００〜１２０が好ましく、比重は２．５〜４．５が好ましく、飽和磁化値は４０〜８０Ａｍ２／ｋｇが好ましく、残留磁化は１〜２０Ａｍ２／ｋｇが好ましく、水分量は０．１〜０．８重量％が好ましい。
【００８７】
本発明に係る磁性キャリアの電気抵抗値は、１．０×１０６〜１．０×１０１７Ωｃｍが好ましく、より好ましくは１．０×１０７〜１．０×１０１７Ωｃｍであり、更により好ましくは１．０×１０８〜１．０×１０１７Ωｃｍである。
【００８８】
本発明に係る磁性キャリアは、磁性キャリア芯材（球状複合体粒子）の粒子表面を樹脂によって被覆されている。
【００８９】
本発明に用いる被覆樹脂は特に限定されないが、ポリエチレン、ポリプロピレン等のポリオレフィン系樹脂；ポリスチレン；アクリル樹脂；ポリアクリロニトリル；ポリビニルアセテート、ポリビニルアルコール、ポリビニルブチラール、ポリ塩化ビニル、ポリビニルカルバゾール、ポリビニルエーテル、ポリビニルケトン等のポリビニル系又はポリビニリデン系樹脂；塩化ビニル・酢酸ビニル共重合体、スチレン・アクリル酸共重合体；オルガノシロキサン結合からなるストレートシリコン系樹脂又はその変性品；ポリテトラフルオロエチレン、ポリフッ化ビニル、ポリフッ化ビニリデン、ポリクロロトリフルオロエチレン等のフッ素系樹脂；ポリエステル；ポリウレタン；ポリカーボネート；尿素・ホルムアルデヒド樹脂等のアミノ系樹脂；エポキシ系樹脂；ポリアミド樹脂、ポリイミド樹脂、ポリアミドイミド樹脂、フッ素−ポリアミド樹脂、フッ素−ポリイミド樹脂、フッ素−ポリアミドイミド樹脂、などを挙げることができる。
【００９０】
本発明に係る磁性キャリアは、磁性キャリア芯材の粒子表面をシリコーン系樹脂、アクリル系樹脂、スチレン−アクリル系樹脂から選ばれる１種又は２種以上の樹脂で被覆することが好ましい。粒子表面を低い表面エネルギーを有するシリコーン系樹脂で被覆することによって、トナーのスペント化を抑制することができる。また、アクリル系樹脂、スチレン−アクリル系樹脂ともに、磁性キャリア芯材との接着性及び帯電性向上の効果を有する。
【００９１】
シリコーン樹脂としては、従来から知られているシリコーン樹脂が使用可能である。具体的には、オルガノシロキサン結合のみからなるストレートシリコーン樹脂、及び、該ストレートシリコーン樹脂をアルキッド、ポリエステル、エポキシ、ウレタンなどで変性したシリコーン樹脂が挙げられる。
【００９２】
アクリル系樹脂としては、メチルメタクリレート、メチルエタクリレート、エチルメタクリレート、ブチルメタクリレート、ラウリルメタクリレート、ステアリルメタクリレート、ベヘニルメタクリレート等のアルキルアクリレート、シクロペンチルメタクリレート、シクロヘキシルメタクリレート等のシクロアルキルアクリレート、フェニルメタクリレート等の芳香族アクリレート、これらとアクリル酸の共重合体、グリシジルメタクリレート等のエポキシ化合物との共重合体、グリセリンモノメタクリレート、２−ヒドロキシエチルメタクリレート等のアルコール系化合物との共重合体等が挙げられ、キャリアとしたときの環境依存性等の点からメチルメタクリレート、エチルエタクリレート等の短鎖アルキルアクリレートが好ましい。
【００９３】
スチレン−アクリル系樹脂としては、前記アクリル系モノマーとスチレン系モノマーとの共重合体等が挙げられ、高温高湿環境下と低温低湿環境下での帯電の差が小さい等の点からスチレンと短鎖アルキルメタクリレートとの共重合体が好ましい。
【００９４】
本発明に係る磁性キャリアの樹脂による被覆量は、磁性キャリア芯材に対して０．１〜５．０重量％が好ましい。被覆量が０．１重量％未満の場合には、十分に被覆することが困難となり、コートむらが生じることがある。また、５．０重量％を越える場合には、樹脂の被覆を磁性キャリア芯材の粒子表面に密着させることはできるが、生成した磁性キャリア芯材同士の凝集が生じ、磁性キャリア芯材の粒子サイズの制御が困難になる。好ましくは０．５〜３．０重量％である。
【００９５】
本発明における樹脂被覆は、樹脂被覆層中に微粒子を含有させても良い。前記微粒子としては、例えばトナーに負帯電性を付与させるものとして、４級アンモニウム塩系化合物、トリフェニルメタン系化合物、イミダゾール系化合物、ニグロシン系染料、ポリアミン樹脂などによる微粒子が好ましい。一方、トナーに正帯電性を付与させるものとして、Ｃｒ、Ｃｏ等金属を含む染料、サリチル酸金属化合物、アルキルサリチル酸金属化合物などによる微粒子が好ましい。なお、これらの粒子は１種単独で使用して良いし、２種以上を併用しても良い。
【００９６】
また、本発明における樹脂被覆は、樹脂被覆層中に導電性微粒子を含有させても良い。樹脂中に導電性微粒子を含有させることが、磁性キャリアの抵抗を容易に制御することができる点で好ましい。前記導電性微粒子としては公知のものが使用可能であり、例えばアセチレンブラック、チャンネルブラック、ファーネスブラック、ケッチェンブラック等のカーボンブラック、Ｓｉ、Ｔｉ等の金属炭化物、Ｂ、Ｔｉ等の金属窒化物、Ｍｏ、Ｃｒ等の金属ホウ化物などが挙げられる。これらは１種単独で使用してよいし、２種以上を併用しても良い。これらの中でも、カーボンブラックが好ましい。
【００９７】
磁性キャリア芯材の粒子表面に樹脂を被覆する場合には、周知のスプレードライヤーを用いて磁性キャリア芯材に樹脂を吹き付ける方法、ヘンシェルミキサー、ハイスピードミキサー等を用いて磁性キャリア芯材と樹脂とを乾式混合する方法、樹脂を含む溶剤中に磁性キャリア芯材を含浸する方法等によって行えばよい。
【００９８】
次に、本発明に係る二成分系現像剤について述べる。
【００９９】
本発明に係る磁性キャリアと組み合わせて使用するトナーとしては、公知のトナーを使用することができる。具体的には、結着樹脂、着色剤を主構成物とし、必要に応じて離型剤、流動化剤などを添加したものを使用できる。又、トナーの製造方法は公知の方法を使用できる。
【０１００】
＜作用＞
本発明において重要な点は、少なくとも強磁性酸化鉄微粒子と硬化したフェノール樹脂とからなる平均粒径１〜１００μｍの球状複合体粒子からなる磁性キャリア芯材において、該球状複合体粒子の樹脂指数が３５〜８０％の範囲にあるという点である。
【０１０１】
本発明においては、球状複合体粒子の表面性を制御することによって、該球状複合体粒子の粒子表面に対し被覆樹脂を強固に接着でき、かつ、被覆樹脂層の剥れ等が抑制されるとともに、磁性キャリアへのトナーのスペントを低減することが可能となった。
【実施例】
【０１０２】
本発明の代表的な実施例は次の通りである。
【０１０３】
磁性キャリア芯材（球状複合体粒子）の樹脂指数は、以下の装置、条件により評価した。走査型電子顕微鏡Ｓ−４８００（（株）日立製作所製）を用いて、加速電圧１ｋＶ、倍率１５０００倍にて、球状複合体粒子の粒子個数として１０粒子以上の反射電子像を観察した。得られた反射電子像は、画像解析ソフトにより２値化処理して、コントラストにより強磁性酸化鉄微粒子とそれ以外の部分を識別し、強磁性酸化鉄微粒子以外の部分を樹脂部分とみなし、複合体粒子の反射電子像の全面積に対する樹脂部分の面積率を次式で算出し、樹脂指数（％）とした。
なお、画像解析ソフトとしては、通常のソフトが使用でき、本発明では、「画像解析ソフトＡ像くん（旭化成エンジニアリング製）」を使用した。
樹脂指数（％）＝  １００−（強磁性酸化鉄微粒子部分の面積／複合体粒子の反射電子像の全面積×１００）
【０１０４】
本方法で球状複合体粒子の粒子表面における強磁性酸化鉄微粒子とそれ以外の成分が識別できるかの原理について述べる。まず走査型電子顕微鏡の一般的な形状観察のための二次電子ではなく、反射電子を解析することで、反射電子の原子番号効果により強磁性酸化鉄微粒子とそれ以外の成分のコントラスト差を画像となって検出できる。原子番号効果は検出する試料の原子番号が大きくなるほど反射電子の放出量が多くなり、コントラストとして白く検出される効果である。その結果、強磁性酸化鉄微粒子部分が白いコントラストで、それ以外の成分部分がグレーから黒いコントラストで観察できる。さらに加速電圧を１ｋＶとすることで電子線の分析深さを浅くし、複合体粒子の表面近傍における樹脂の量をより正確に解析することが可能となった。
【０１０５】
球状複合体粒子の水に対する接触角は、三協パイオテク社製ＷＴＭＹ−２３２Ａ型ウェットテスタを用い、測定環境２５℃において測定した。
【０１０６】
粉体用測定セルに球状複合体粒子を投入し、蔵持科学器械製作所製ＴＡＰ−１２０を用いて、タッピングスピード１２０回／ｍｉｎにて１分間タッピングを行う。球状複合体粒子の重量は、粉体層の空隙率が０．３０〜０．７０の範囲に入るように調整する。なお、空隙率は次式で与えられる。
ε＝１−ｍ／（ρ・Ｌ・Ａ）
ρ：複合体粒子の真密度（ｇ／ｃｍ３）、
Ｌ：粉体層の高さ（ｃｍ）、
Ａ：セル断面積（ｃｍ２）、
ｍ：複合体粒子の重量（ｇ）
【０１０７】
タッピングを行った後、測定セルを測定装置にセットし、空気透過法により粉体層の毛管半径を求め、次いで、定流量法により開始圧力を求める。
【０１０８】
定流量法は、疎水性粒子の粉体層に水を押し付けることで生じる負の毛細管圧力を測定する方法である。
高圧ポンプによって測定セル中の粉体層へ一定流量の水を供給したときの圧力変化を測定していき、この水が粉体層下端に到達すると、疎水性粉体の場合では、水を押し出そうとする負の毛細管圧力が作用するために、圧力はボイルの法則に従って増加する。そして、さらに水を供給することによって、この圧力が負の毛細管圧力以上になると粉体層への水の浸透が始まり、ボイルの法則に従っていた圧力パターンが変化する。この圧力の変化点が開始圧力Ｐであり、開始圧力Ｐと粉体粒子間の隙間である毛管半径ｒから複合体粒子の水に対する接触角を算出する。なお、接触角は次式で与えられる。
ｃｏｓθ＝−ｒ・ｇ／（２・γ）×Ｐ
θ：接触角（°）
ｒ：毛管半径（ｃｍ）
ｇ：重力加速度（９８０  ｃｍ／ｓｅｃ２）
γ：水の表面張力（ｄｙｎ／ｃｍ）
Ｐ：開始圧力（ｇ／ｃｍ２）
【０１０９】
粒子粉末の平均粒径はレーザー回折式粒度分布計ＬＡ７５０（（株）堀場製作所製）により計測して体積基準による値で示した。また、粒子の粒子形態は、走査型電子顕微鏡Ｓ−４８００（（株）日立製作所製）で観察したものである。
【０１１０】
形状係数ＳＦ１及びＳＦ２は下記手順に従って測定した。
形状係数を示すＳＦ１、ＳＦ２とは、例えば走査型電子顕微鏡（（株）日立製作所製（Ｓ−４８００））を用い３００倍に拡大した粒子像を１００個無作為にサンプリングし、その画像情報はインターフェースを介して、例えばニレコ社製画像解析装置（Ｌｕｚｅｘ  ＡＰ）に導入し解析を行い、下式より算出し得られた値を形状係数ＳＦ１、ＳＦ２と定義する。
【０１１１】
ＳＦ１＝（粒子の絶対最大長）２／（粒子の投影面積）×（π／４）×１００
ＳＦ２＝（粒子の周囲長）２／（粒子の投影面積）×（１／４π）×１００
【０１１２】
形状係数ＳＦ１は粒子の丸さの度合いを示し、形状係数ＳＦ２は粒子の凹凸の度合いを示しているため、円（球形）から離れるとＳＦ１は値が大きくなり、表面の凹凸の起伏が大きくなるとＳＦ２の値も大きくなる。それぞれの値は、真円（球）に近づくにつれて１００に近い値となる。
【０１１３】
嵩密度は、ＪＩＳ  Ｋ５１０１に記載の方法に従って測定した。
【０１１４】
真比重はマルチボリウム密度計１３０５型（マイクロメリティクス／島津製作所製）で測定した値で示した。
【０１１５】
飽和磁化及び残留磁化は、振動試料型磁力計ＶＳＭ−３Ｓ−１５（東英工業（株）製）を用いて外部磁場７９．５８ｋＡ／ｍ（１ｋＯｅ）のもとで測定した値で示した。
【０１１６】
電気抵抗値（体積固有抵抗値）は、ハイレジスタンスメーター４３３９Ｂ（横河ヒューレットパッカード製）において印加電圧１００Ｖで測定した値で示した。
【０１１７】
水分量の測定はカールフィッシャー電量滴定法にて行う。測定機器は平沼産業（株）社製の微量水分測定装置ＡＱ−２１００を用いた。２４℃、６０％ＲＨ環境下に２４時間以上放置して調湿した試料１ｇをガラス製のサンプル管に精秤し、アルミ箔を挟んで蓋をする。（このとき、空気中に含まれる水分量を補正するために、同様に蓋をした空のサンプル管を用意する。）
【０１１８】
加熱温度１５０℃、キャリアガス（窒素ガス）流量１００ｍｌ／ｍｉｎの条件にて、微量水分測定装置ＡＱ−２１００に接続された水分気化装置（平沼産業（株）社製，ＥＶ−２０１０）から送られてきた水をＩＮＴＥＲＶＡＬ＝３０秒、ＴＩＭＥＲ＝１分の条件で滴定をおこなった。発生液はリーデル・デ・ヘーエン社製ハイドラナールアクアライトＲＳ、対極液は関東化学（株）製アクアライトＣＮを用いた。
【０１１９】
球状複合体粒子の全炭素量Ｃは、炭素・硫黄分析装置ＥＭＩＡ−８２０Ｗ型（堀場製作所社製）を用いて測定した値で示した。
校正は日本鉄鋼連盟の標準試料ＪＳＳ  １０２−８を使用して行った。
【０１２０】
球状複合体粒子の水吸着におけるヘンリー則定数ＫＤは、バラー（Ｂａｒｒｅｒ）ら及びマイケルス（Ｍｉｃｈａｅｌｓ）らの提案した二元収着モデルによって求められる。
【０１２１】
すなわち、ある圧力における高分子固体への吸着質の吸着量Ｃは、ヘンリー則に従う量ＣＤと、Ｌａｎｇｍｕｉｒの吸着理論に従う量ＣＨの和として表される（数１，参考資料：高分子学会編，高分子と水，共立出版株式会社）。
【０１２２】
＜数１＞
Ｃ  ＝  ＣＤ    ＋  ＣＨ  ＝  ＫＤｐ  ＋  ＣＨ’ｂｐ／（１＋ｂｐ）
ＫＤ：ヘンリー則定数（ｍｇ／（ｇ・ｋＰａ））
ＣＨ’：Ｌａｎｇｍｕｉｒ容量定数（ｍｇ／ｇ）
ｂ：Ｌａｎｇｍｕｉｒ親和力定数（１／ｋＰａ）
ｐ：圧力（ｋＰａ）
【０１２３】
上式のパラメータの内、ヘンリー則定数ＫＤは吸着質の固体内部への溶解性、つまり浸透性を示すパラメータであり、Ｌａｎｇｍｕｉｒ容量定数ＣＨ’は単分子層吸着における固体表面への吸着質の飽和吸着量を示し、Ｌａｎｇｍｕｉｒ親和力定数ｂは吸着質の固体表面での凝縮速度定数と蒸発速度定数の比で定義されるため、吸着質と固体間相互作用の強さを示すパラメータとなる。
【０１２４】
球状複合体粒子の水吸着におけるヘンリー則定数ＫＤの値は、対象とする気体（本発明の場合は水）のみが存在する条件下で固−気平衡に到達させ、このときの固体質量と蒸気圧を測定する装置によって測定することができる。このような装置として、例えば自動蒸気吸着量測定装置（ＢＥＬＳＯＲＰ−ａｑｕａ３；日本ベル株式会社製）が挙げられる。後述する実施例では、前記装置によって２５℃における球状複合体粒子の水吸着量を測定し、得られる吸着等温線を数１の数式にカーブフィッティングすることによってヘンリー則定数ＫＤの値を求めた。
【０１２５】
トナーの帯電量は、磁性キャリア９５重量部と下記の方法により製造したトナー５重量部を十分に混合し、ブローオフ帯電量測定装置ＴＢ−２００（東芝ケミカル社製）を用いて測定した。
【０１２６】
（トナー製造例１）
ポリエステル樹脂                                      １００重量部
銅フタロシアニン系着色剤                                  ５重量部
帯電制御剤（ジ−ｔｅｒｔ−ブチルサリチル酸亜鉛化合物）    ３重量部
ワックス                                                  ９重量部
上記材料をヘンシェルミキサーにより十分予備混合を行い、二軸押出式混練機により溶融混練し、冷却後ハンマーミルを用いて粉砕、分級して重量平均粒径７．４μｍの負帯電性青色粉体を得た。
【０１２７】
上記負帯電性青色粉体１００質量部と疎水性シリカ１重量部をヘンシェルミキサーで混合して負帯電性シアントナーａを得た。
【０１２８】
〔磁性キャリアのマシン評価〕
現像剤は、磁性キャリアを９５重量部と負帯電性シアントナーａを５重量部とを十分に混合して調整した。
磁性キャリアは、粒子粉末５０ｇを１００ｃｃのガラス製サンプル瓶の中に入れ、蓋をした後、ペイントコンディショナー（ＲＥＤ  ＤＥＶＩＬ社製）にて、４８時間振とうさせた強制劣化テスト前後のものを用いている。
【０１２９】
マシンはエプソン製ＬＰ８０００Ｃを改造して用い、２４℃、６０％ＲＨの環境条件下でバイアス電圧を変えて、画像比率１０％のオリジナル原稿を用いて連続１万枚の複写を行った後の帯電量及び電気抵抗値を測定し、走査型電子顕微鏡Ｓ−４８００（（株）日立製作所製）により樹脂被覆層の剥れや磨耗等を確認した。
【０１３０】
帯電量は、耐刷後の現像剤について常温常湿下（２４℃，６０％ＲＨ）で測定し、強制劣化テスト前の磁性キャリアを使用したときの帯電量をＱ１、強制劣化テスト後の磁性キャリアを使用したときの帯電量をＱ２としたとき、下記式で示される帯電量の変化率を％で表わし、以下の評価基準で行った。Ｃ以上が問題ないレベルと判断した。
帯電量の変化率（％）＝（１−Ｑ２／Ｑ１）×１００
【０１３１】
Ａ：帯電量の変化率が０％以上５％未満
Ｂ：帯電量の変化率が５％以上１０％未満
Ｃ：帯電量の変化率が１０％以上２０％未満
Ｄ：帯電量の変化率が２０％以上３０％未満
Ｅ：帯電量の変化率が３０％以上
【０１３２】
電気抵抗値は、耐刷後の現像剤について常温常湿下（２４℃，６０％ＲＨ）の電気抵抗値を測定し、強制劣化テスト前の磁性キャリアを使用したときの電気抵抗値をＲ１、強制劣化テスト後の磁性キャリアを使用したときの電気抵抗値をＲ２としたとき、電気抵抗値の変化率を下記式で表わし、以下の評価基準で行なった。Ｃ以上が問題ないレベルと判断した。
電気抵抗値の変化率＝Ｌｏｇ（Ｒ１／Ｒ２）
【０１３３】
Ａ：電気抵抗値の変化率が−０．５以上０未満
Ｂ：電気抵抗値の変化率が０以上０．５未満
Ｃ：電気抵抗値の変化率が０．５以上１未満
Ｄ：電気抵抗値の変化率が１以上１．５未満
Ｅ：電気抵抗値の変化率が１．５以上
【０１３４】
走査型電子顕微鏡Ｓ−４８００（（株）日立製作所製）による樹脂被覆層の剥れ等は下記３段階で評価した。Ｂ以上が問題ないレベルと判断した。
Ａ：被覆層の剥れや磨耗等が無し
Ｂ：被覆層の剥れや磨耗等がわずかに有り
Ｃ：被覆層の剥れや磨耗等が極めてひどい
【０１３５】
＜強磁性酸化鉄微粒子の親油化処理：強磁性酸化鉄微粒子Ａ＞
フラスコに球状マグネタイト粒子粉末（平均粒子径０．２４μｍ）１０００ｇを仕込み十分に良く攪拌した後、エポキシ基を有するシラン系カップリング剤（商品名：ＫＢＭ−４０３  信越化学社製）７．０ｇを添加し、約１００℃まで昇温し３０分間良く混合攪拌することによりカップリング剤で被覆されている球状マグネタイト粒子粉末Ａを得た。
【０１３６】
実施例１
［球状複合体粒子の製造］
フェノール樹脂                                      １３重量部
３７％ホルマリン                                    １５重量部
親油化処理された球状マグネタイト粒子粉末Ａ        １００重量部
２５％アンモニア水                                    ４重量部
水                                                  １６重量部
上記材料をフラスコに入れ、２５０ｒｐｍの攪拌速度で攪拌しながら６０分間で８５℃に昇温させた後、同温度で１２０分間反応・硬化させることにより、強磁性酸化鉄微粒子とバインダ樹脂からなる複合体粒子の生成を行った。
【０１３７】
次に、フラスコ内の内容物を３０℃まで冷却後、上澄み液を除去し、さらに下層の沈殿物を水洗した後、風乾した。次いで、これを窒素ガス雰囲気に、５０ｋＰａの減圧下にて２００℃で４時間熱処理することにより球状複合体粒子１を得た。
【０１３８】
ここに得られた球状複合体粒子１は、平均粒径が３６μｍであり、嵩密度１．９４ｇ／ｃｍ３、比重３．５７ｇ／ｃｍ３、飽和磁化値５８．４Ａｍ２／ｋｇ、電気抵抗値９．２×１０７Ω・ｃｍ、樹脂指数が５１％、水に対する接触角が９４°であった。
【０１３９】
実施例２〜３、比較例１〜２：
熱処理条件を種々変化させた以外は、球状複合体粒子１と同一の条件で操作を行って球状複合体粒子２〜５を得た。得られた球状複合体粒子の仕様を表１に示す。
【０１４０】
得られた球状複合体粒子２〜５の諸特性を表２に示す。
【０１４１】
比較例３：
フェノール樹脂                                      １３重量部
３７％ホルマリン                                    １７重量部
親油化処理された球状マグネタイト粒子粉末Ａ        １００重量部
２５％アンモニア水                                    ５重量部
水                                                  １７重量部
上記材料をフラスコに入れ、２５０ｒｐｍの攪拌速度で攪拌しながら６０分間で８５℃に昇温させた後、同温度で１２０分間反応・硬化させることにより、強磁性酸化鉄微粒子とバインダ樹脂からなる複合体粒子の生成を行った。
【０１４２】
次に、フラスコ内の内容物を３０℃まで冷却後、上澄み液を除去し、さらに下層の沈殿物を水洗した後、風乾した。次いで、これを６６５Ｐａの減圧下にて１８０℃で２時間熱処理することにより球状複合体粒子６を得た。
【０１４３】
ここに得られた球状複合体粒子６の諸特性を表２に示す。
【０１４４】
実施例４〜６、比較例４〜５：
バインダ樹脂の量、アルデヒド類の量、塩基性触媒の量、水の量、熱処理条件を種々変化させた以外は、球状複合体粒子１と同一の条件で操作を行って球状複合体粒子７〜１１を得た。得られた球状複合体粒子の仕様を表１に示す。
【０１４５】
得られた球状複合体粒子７〜１１の諸特性を表２に示す。
【０１４６】
比較例６：
フェノール樹脂                                      １２重量部
ｐ−クレゾール                                  ０．０６重量部
３７％ホルマリン                                    １８重量部
親油化処理された球状マグネタイト粒子粉末Ａ        １００重量部
２５％アンモニア水                                    ６重量部
水                                                  １９重量部
上記材料をフラスコに入れ、２５０ｒｐｍの攪拌速度で攪拌しながら６０分間で８５℃に昇温させた後、同温度で１２０分間反応・硬化させることにより、強磁性酸化鉄微粒子とバインダ樹脂からなる複合体粒子の生成を行った。
【０１４７】
次に、フラスコ内の内容物を３０℃まで冷却後、上澄み液を除去し、さらに下層の沈殿物を水洗した後、風乾した。次いで、これを窒素ガス雰囲気に、６０ｋＰａの減圧下にて２６０℃で５．５時間熱処理することにより球状複合体粒子１２を得た。
【０１４８】
ここに得られた球状複合体粒子１２の諸特性を表２に示す。
【０１４９】
比較例７：
バインダ樹脂の量を変化させた以外は、球状複合体粒子１２と同一の条件で操作を行って球状複合体粒子１３を得た。得られた球状複合体粒子の仕様を表１に示す。
【０１５０】
得られた球状複合体粒子１３の諸特性を表２に示す。
【０１５１】
実施例７〜８：
バインダ樹脂の量、アルデヒド類の量、塩基性触媒の量、水の量、熱処理条件を種々変化させた以外は、球状複合体粒子１と同一の条件で操作を行って球状複合体粒子１４〜１５を得た。得られた球状複合体粒子の仕様を表１に示す。
【０１５２】
得られた球状複合体粒子１４〜１５の諸特性を表２に示す。
【０１６２】
【表１】
0006490652.tif 000002
【０１６３】
【表２】
0006490652.tif 000003
【０１６４】
なお、比較例２及び比較例５の磁性キャリア芯材は、高い親水性のため接触角の測定ができなかった。
【０１６５】
実施例９
〔磁性キャリアの製造例〕
窒素気流下、ヘンシェルミキサー内に、前記球状複合体粒子１を１ｋｇ、シリコーン系樹脂（商品名：ＫＲ２５１    信越化学社製）を固形分として１０ｇ及びカーボンブラック（商品名：トーカブラック♯４４００    東海カーボン社製）を１．５ｇ添加し、５０〜１５０℃の温度で１時間攪拌して、カーボンブラックを含有したシリコーン系樹脂からなる樹脂被覆層の形成を行った。
【０１６６】
ここに得られた樹脂被覆キャリア１は、平均粒径が３６μｍであり、嵩密度１．８６ｇ／ｃｍ３、比重３．５５ｇ／ｃｍ３、飽和磁化値５８．３Ａｍ２／ｋｇ、電気抵抗値７．９×１０１０Ω・ｃｍであった。
【０１６７】
実施例１０〜１１、実施例１８〜１９、比較例８〜１０、比較例１１〜１４：
球状複合体粒子の種類を変化させた以外は、実施例９と同一の条件で操作を行って樹脂被覆キャリアを得た。
【０１６８】
実施例１０〜１１、実施例１８〜１９、比較例８〜１０、比較例１１〜１４で得られた樹脂被覆キャリアの製造条件、及び、得られた樹脂被覆キャリアの諸特性を表３に示す。
【０１６９】
実施例１２：
窒素気流下、ヘンシェルミキサー内に、前記球状複合体粒子７を１ｋｇ、アクリル系樹脂（商品名：ＢＲ８０    三菱レイヨン社製）を固形分として１０ｇ及びカーボンブラック（商品名：トーカブラック♯４４００    東海カーボン社製）を１．５ｇ添加し、５０〜１５０℃の温度で１時間攪拌してカーボンブラックを含有したアクリル系樹脂からなる樹脂被覆層の形成を行った。
【０１７０】
ここに得られた樹脂被覆キャリア７は、平均粒径が３８μｍであり、嵩密度１．７９ｇ／ｃｍ３、比重３．５２ｇ／ｃｍ３、飽和磁化値５６．０Ａｍ２／ｋｇ、電気抵抗値１．０×１０１２Ω・ｃｍであった。
【０１７１】
実施例１３〜１４、比較例１５〜１６：
球状複合体粒子の種類を変化させた以外は、実施例１２と同一の条件で操作を行って樹脂被覆キャリアを得た。
【０１７２】
実施例１３〜１４、比較例１５〜１６で得られた樹脂被覆キャリアの製造条件、及び、得られた樹脂被覆キャリアの諸特性を表３に示す。
【０１７３】
実施例１５：
窒素気流下、ヘンシェルミキサー内に、前記球状複合体粒子７を１ｋｇ、スチレン−メチルメタクリレート共重合体（商品名：ＢＲ５０    三菱レイヨン社製）を固形分として１０ｇ及びカーボンブラック（商品名：トーカブラック♯４４００    東海カーボン社製）を１．５ｇ添加し、５０〜１５０℃の温度で１時間攪拌してカーボンブラックを含有したスチレン−メチルメタクリレート共重合体樹脂からなる樹脂被覆層の形成を行った。
【０１７４】
ここに得られた樹脂被覆キャリア１０は、平均粒径が３９μｍであり、嵩密度１．８２ｇ／ｃｍ３、比重３．５５ｇ／ｃｍ３、飽和磁化値５６．５Ａｍ２／ｋｇ、電気抵抗値９．２×１０１１Ω・ｃｍであった。
【０１７５】
実施例１６〜１７：
球状複合体粒子の種類を変化させた以外は、実施例１５と同一の条件で操作を行って樹脂被覆キャリアを得た。
【０１７６】
実施例１６〜１７で得られた樹脂被覆キャリアの製造条件、及び、得られた樹脂被覆キャリアの諸特性を表３に示す。
【０１７７】
得られた実施例９〜１９、比較例８〜１６のマシン評価結果を表３に示す。
【０１７８】
【表３】
0006490652.tif 000004
【０１７９】
上記評価により、本発明に係る磁性キャリア及び現像剤は、球状複合体粒子の粒子表面に対して被覆樹脂を強固に接着させることができ、被覆樹脂層の剥れ等が抑制されるとともに、磁性キャリアへのトナーのスペントが低減された優れた耐久性を有していることが確認された。
【産業上の利用可能性】
【０１８０】
本発明に係る磁性キャリア芯材は表面性を制御することによって、該磁性キャリア芯材の粒子表面に対し被覆樹脂を強固に接着でき、かつ、被覆樹脂層の剥れ等が抑制されるとともに、安定な帯電特性を有し、磁性キャリアへのトナーのスペントを低減することができるので、電子写真現像剤用磁性キャリアの磁性キャリア芯材として好適である。
【０１８１】
本発明に係る磁性キャリアは、磁性キャリア芯材の表面性を制御することによって、該磁性キャリア芯材の粒子表面に対し被覆樹脂を強固に接着でき、かつ、被覆樹脂層の剥れ等が抑制されるとともに、安定な帯電特性を有し、磁性キャリアへのトナーのスペントを低減することができるので、電子写真現像剤用磁性キャリアとして好適である。
【０１８２】
本発明に係る二成分系現像剤は、磁性キャリアが、磁性キャリア芯材の表面性を制御することによって、該磁性キャリア芯材の粒子表面に対し被覆樹脂を強固に接着でき、かつ、被覆樹脂層の剥れ等が抑制されるとともに、安定な帯電特性を有し、磁性キャリアへのトナーのスペントを低減することができるので、電子写真現像剤用磁性キャリアとトナーからなる電子写真現像剤として好適である。